(57)【要約】【課題】直接型燃料電池システムにおいて、燃料の透過抑制による燃料の利用率向上と、出力向上とを同時に実現する。【解決手段】本発明の直接メタノール型燃料電池用膜電極接合体１０は、電解質層１１と、電解質層１１の一面に接合されたカソード極１３と、電解質層１１の他面に接合されたアノード極１２とを有している。カソード極１３には、磁気作用をもつ磁力体３０が担持されている。【選択図】図１３
2005346929.tif 000002
【特許請求の範囲】
【請求項１】
電解質層と、該電解質層の一面に接合され、空気が供給されるカソード極と、該電解質層の他面に接合され、燃料水溶液が供給されるアノード極とを有する直接型燃料電池用膜電極接合体において、
前記カソード極には、磁気作用をもつ磁力体が担持されていることを特徴とする直接型燃料電池用膜電極接合体。
【請求項２】
前記磁力体は、触媒作用及び磁気作用を併せもつ磁性触媒であることを特徴とする請求項１記載の直接型燃料電池用膜電極接合体。
【請求項３】
前記磁力体は、磁性体からなる電極用磁性担体と、該電極用磁性担体の外周面に担持され、触媒作用及び磁気作用を併せもつ磁性触媒であることを特徴とする請求項１記載の直接型燃料電池用膜電極接合体。
【請求項４】
前記磁性触媒はｆｃｔ構造を主相とするＰｔ合金であることを特徴とする請求項２又は３記載の直接型燃料電池用膜電極接合体。
【請求項５】
前記磁性触媒はＰｔ−Ｆｅ合金であることを特徴とする請求項４記載の直接型燃料電池用膜電極接合体。
【請求項６】
前記磁性触媒はＰｔ−Ｃｏ合金であることを特徴とする請求項４記載の直接型燃料電池用膜電極接合体。
【請求項７】
前記磁力体は、前記電解質層側で強い磁気力を奏するように構成されていることを特徴とする請求項１乃至６のいずれか１項記載の直接型燃料電池用膜電極接合体。
【請求項８】
請求項１乃至７のいずれか１項記載の膜電極接合体と、前記アノード極に前記燃料水溶液を供給する燃料水溶液供給手段と、前記カソード極に空気を供給する空気供給手段とを備えたことを特徴とする直接型燃料電池システム。
【請求項９】
電解質層と、該電解質層の一面に接合され、空気が供給されるカソード極と、該電解質層の他面に接合され、燃料水溶液が供給されるアノード極とを有する膜電極接合体と、
該アノード極に該燃料水溶液を供給する燃料水溶液供給手段と、
該カソード極に空気を供給する空気供給手段とを備えた直接型燃料電池システムの使用方法であって、
前記カソード極に磁気作用をもつ磁力体を担持し、該磁力体により酸素を常磁性体として吸引しつつ該燃料を反磁性体として排斥することを特徴とする直接型燃料電池システムの使用方法。
【発明の詳細な説明】
【技術分野】
【０００１】
本発明は、直接型燃料電池の膜電極接合体、システム及びシステムの使用方法に関する。
【背景技術】
【０００２】
従来、直接型燃料電池の一種である直接メタノール型燃料電池（Direct Methanol Fuel Cell：ＤＭＦＣ）のシステムが特許文献１に開示されている。このＤＭＦＣシステムは、ＤＭＦＣ用膜電極接合体（ＭＥＡ：Membrane Electrode Assembly）を備えている。この膜電極接合体は、電解質層と、この電解質層の一面に接合され、空気が供給されるカソード極と、電解質層の他面に接合され、メタノール水溶液が供給されるアノード極とを有している。カソード極及びアノード極には触媒作用を奏する白金（Ｐｔ）等の触媒が担持されている。
【０００３】
そして、この膜電極接合体を図示しないセパレータで挟むことにより最小発電単位である燃料電池のセルが構成され、このセルが多数積層されて燃料電池スタックが構成される。アノード極にはメタノール水溶液供給手段によってメタノールが水とともに供給され、カソード極には空気供給手段によって空気が供給されるようになっている。こうしてＤＭＦＣシステムが構成される。
【０００４】
この膜電極接合体では、アノード極における化１に示すにより、燃料のメタノールから水素イオン、電子及び二酸化炭素が生成される。
【０００５】
（化１）
ＣＨ3ＯＨ＋Ｈ2Ｏ→ＣＯ2＋６Ｈ+＋６ｅ-
【０００６】
そして、水素イオンはプロトン（Ｈ3Ｏ+）の形で電解質層内をカソード極に向かって移動する。また、電子は、ＤＭＦＣシステムに接続された負荷を通り、カソード極に流れる。
【０００７】
一方、カソード極においては、化２に示す反応により、空気中に含まれる酸素と水素イオンと電子とから水が生成される。
【０００８】
（化２）
３／２Ｏ2＋６Ｈ+＋６ｅ-→３Ｈ2Ｏ
【０００９】
このような反応が連続して起こることにより、ＤＭＦＣシステムは起電力を連続して発生することができる。また、このＤＭＦＣシステムは、燃料を水素とする固体高分子型燃料電池（Polymer Electrolyte Fuel Cell：ＰＥＦＣ）のシステムと、メタノールを燃料としつつ、予めメタノールを改質して水素に変換してＰＥＦＣに供給する改質型ＰＥＦＣのシステムとは異なり、燃料の取り扱いが容易であるとともに、改質器を不要として全体の小型化及び軽量化を実現可能であるという長所を有している。
【００１０】
【特許文献１】特開２００３−３４６８３６号公報
【発明の開示】
【発明が解決しようとする課題】
【００１１】
しかし、従来のＤＭＦＣシステムでは、アノード極の触媒上で反応しなかったメタノールが電解質層を透過してカソード極に至り（クロスオーバー現象）、メタノールが空気中に捨てられてしまうため、燃料の消費量が多くなるという問題がある。
【００１２】
また、従来のＤＭＦＣシステムでは、クロスオーバー現象によってカソード極に至ったメタノールがカソード極において酸化される現象を生じる。このため、カソード極でも電子を生じ、この電子によってカソード極に形成されたプラスの電荷が相殺されてしまう。その結果、このＤＭＦＣシステムでは、出力が低下してしまう。
【００１３】
本発明は、上記従来の実情に鑑みてなされたものであって、直接型燃料電池システムにおいて、燃料の透過抑制による燃料の利用率向上と、出力向上とを同時に実現することを解決すべき課題としている。
【課題を解決するための手段】
【００１４】
本発明の直接型燃料電池用膜電極接合体は、電解質層と、該電解質層の一面に接合され、空気が供給されるカソード極と、該電解質層の他面に接合され、燃料水溶液が供給されるアノード極とを有する直接型燃料電池用膜電極接合体において、前記カソード極には、磁気作用をもつ磁力体が担持されていることを特徴とする。
【００１５】
発明者の知見によれば、本発明の膜電極接合体の作用効果は以下のとおりである。すなわち、この膜電極接合体では、未反応の燃料は、カソード極に担持された磁力体の磁気作用により、反磁性体として、大きな排斥力を受ける。このため、未反応の燃料は電解質層との界面付近から電解質層側に戻され、クロスオーバー現象が抑制される。電解質層側に戻された燃料は、電解質層における骨格間の隙間を通過してアノード極に至り、上記化１等の反応により、水素イオン、電子及び二酸化炭素を生成する。
【００１６】
また、本発明の膜電極接合体では、燃料がカソード極の触媒に近づくことができず、燃料がカソード極において酸化されない。このため、カソード極で電子を生じることがなく、カソード極に形成されたプラスの電荷が有効に出力に現れることとなる。
【００１７】
したがって、本発明の膜電極接合体によれば、直接型燃料電池システムにおいて、燃料の透過抑制による燃料の利用率向上と、出力向上とを同時に実現することができる。
【００１８】
また、この膜電極接合体では、カソード極に酸素を常磁性体として吸引することもできる。また、電解質層からカソード極に移動しようとする自由水やカソード極において触媒表面に生じる生成水も、反磁性体として、排斥することができる。さらに、燃料がカソード極における触媒の活性点上の障害物とならない。このため、そこに酸素を速やかに供給することができるとともに、フラッディングが抑制される。この点においても、直接型燃料電池システムの出力が上昇する。
【００１９】
本発明に係る直接型燃料電池は、燃料として、メタノール、エタノール、プロパノール等のアルコールを用いる直接アルコール型燃料電池の他、ジメチルエーテル（ＤＭＥ）を燃料に用いる直接ジメチルエーテル型燃料電池等であり得る。
【００２０】
本発明の膜電極接合体は、電解質層、カソード極及びアノード極を有する。電解質としては、ナフィオン（登録商標）等のイオン交換樹脂を採用することができる。カソード極は、カーボンクロス、カーボンペーパー、カーボンフェルト等の導電性のある基材と、この基材に固定した少なくとも触媒及び電解質とからなり得る。基材は撥水性及びガス透過性を有するものであり得る。撥水性を有するものとするためには、カーボンクロス等の基材に撥水材を塗布しておくことができる。アノード極は、基材と、この基材に固定した少なくとも触媒及び電解質とからなり得る。
【００２１】
磁力体は磁気作用をもつものである。この磁力体としては、ネオジウム−鉄−ホウ素磁石、サマリウム−コバルト磁石、フェライト磁石等の永久磁石を採用することができる。
【００２２】
磁力体は、触媒作用及び磁気作用を併せもつ磁性触媒であることが好ましい。永久磁石を磁力体とした場合、永久磁石がカソード極において単に分散、配置されているに過ぎないこととなる。この場合、酸素を吸引し、燃料や水を排斥する永久磁石と、触媒作用を行う触媒とが必ずしも近くにないものとなるため、出力向上を必ずしも実現し得ないと思われる。
【００２３】
この点、触媒作用及び磁気作用を併せもつ磁性触媒を磁力体とした場合には、図１に示すように、磁性触媒３３の磁気作用により、酸素を常磁性体として吸引しつつ燃料及び水を反磁性体として排斥することができる。この際、磁性触媒３３自体が酸素を吸引し、燃料及び水を排斥するとともに、カソード極で還元反応を促進して電気化学的反応の触媒作用を行う。このため、直接型燃料電池システムの出力向上をより確実に実現できる。
【００２４】
発明者らの試験結果によれば、磁性触媒３３としてはｆｃｔ構造を主相とするＰｔ合金を採用することができる。ｆｃｔ構造のＰｔ合金は、図２に示すように、ＰｔとＦｅ、Ｃｏ等の他の合金金属とが層構造をなすＰｔ合金である。図３に示すように、Ｐｔと他の合金金属とが層構造をなさない立方晶系面心立方格子（ｆｃｃ）構造のＰｔ合金を高温下の熱処理に供することにより、ｆｃｔ構造のＰｔ合金が得られる。一般的に、合金化直後のＰｔ合金は、準安定相である不規則なｆｃｃ構造をとり、これは軟磁気特性を示す。しかし、これを高温下の熱処理に供することにより、安定相である規則的なｆｃｔ構造が形成され、Ｋｕ〜７×１０7ｅｒｇ／ｃｃの高い一軸結晶磁気異方性を示す高い保磁気力を有するものとなる。
【００２５】
より具体的には、磁性触媒３３としては、Ｐｔ−Ｆｅ合金を採用することができる。Ｐｔ−Ｆｅ合金の状態図を図４に示す。図４に示されるように、熱処理温度を９００°Ｃとすると、Ｐｔ／Ｆｅ＝３５／６５〜５４／４６（ａｔ％）の範囲で磁気作用を奏するｆｃｔ構造を主相とするＰｔ−Ｆｅ合金が得られる。発明者らの試験によれば、熱処理温度を１３００°Ｃとすることにより、Ｐｔ／Ｆｅ＝４１／５９〜７４／２６（ａｔ％）の範囲で磁気作用を奏するｆｃｔ構造を主相とするＰｔ−Ｆｅ合金が得られた。Ｐｔ／Ｆｅ＝３８．５／６１．５（ａｔ％）のＰｔ−Ｆｅ合金を１０４６°Ｃで１００時間熱処理し、水で急冷したｆｃｔ構造を主相とするＰｔ−Ｆｅ合金の磁化曲線図を図５に示す。図５より、このｆｃｔ構造を主相とするＰｔ−Ｆｅ合金は、−３．８〜３．８ｋＯｅの高い保磁気力を有することがわかる。発明者らの推察によれば、Ｐｔ／Ｆｅ＝４０／６０〜７５／２５（ａｔ％）の組成を有するＰｔ−Ｆｅ合金を採用することが好ましい。また、保磁気力が絶対値で２ｋＯｅ以上のＰｔ−Ｆｅ合金を採用することが好ましい。さらに、粒径が１〜１０ｎｍのＰｔ−Ｆｅ合金を採用することが好ましい。この種のＰｔ−Ｆｅ合金は水溶液反応を基礎とする逆ミセル法、有機金属を用いる合成法等によって得られる。
【００２６】
また、磁性触媒３３としては、Ｐｔ−Ｃｏ合金を採用することもできる。Ｐｔ−Ｃｏ合金の状態図を図６に示す。図６に示されるように、Ｐｔ／Ｃｏ＝４０／６０〜７３／２７（ａｔ％）の範囲で磁気作用を奏するｆｃｔ構造を主相とするＰｔ−Ｃｏ合金が得られる。発明者らの推察によれば、Ｐｔ／Ｃｏ＝４０／６０〜７５／２５（ａｔ％）の組成を有するＰｔ−Ｃｏ合金を採用することが好ましい。また、保磁気力が絶対値で２ｋＯｅ以上のＰｔ−Ｃｏ合金を採用することが好ましい。さらに、粒径が１〜１０ｎｍのＰｔ−Ｃｏ合金を採用することが好ましい。この種のＰｔ−Ｃｏ合金も水溶液反応を基礎とする逆ミセル法、有機金属を用いる合成法等によって得られる。
【００２７】
カソード極に磁力体を担持した膜電極接合体は以下のように製造され得る。まず、導電性磁性体３２、磁力体等を用意する。導電性磁性体３２としては、カーボン等を採用することができる。磁力体としては、永久磁石や磁性触媒３３を採用することができる。そして、導電性磁性体３２と磁力体と電解質溶液とを混合してペーストを作製し、このペーストを基材に塗布した後、乾燥させてカソード極を形成する。また、基材に少なくとも触媒及び電解質溶液を混合したペーストを塗布した後、乾燥させてアノード極を製造する。得られたカソード極、アノード極及び電解質層を接合する。こうして膜電極接合体を得る。
【００２８】
磁力体は、磁性体からなる電極用磁性担体と、電極用磁性担体の外周面に担持され、触媒作用及び磁気作用を併せもつ磁性触媒であることがさらに好ましい。図７に示すように、永久磁石や磁性触媒３３をカソード極において単に分散、配置しただけでは、永久磁石や磁性触媒３３自体の磁気力しか生じず、磁気力が不足するおそれがある。また、その場合には、永久磁石や磁性触媒３３がカソード極から脱落するおそれもある。このため、その直接型燃料電池システムでは、磁気力に基づく吸引力及び排斥力が不十分になるおそれがあり、やはり出力向上を必ずしも実現し得ないと思われる。
【００２９】
この点、図８（Ａ）〜（Ｃ）に示すように、磁性体からなる電極用磁性担体３１と、この電極用磁性担体３１の外周面に担持された磁性触媒３３とからなる電極用磁性担持触媒３０を磁力体として採用した場合には、磁性触媒３３及び電極用磁性担体３１の合計の体積による十分な磁気力を生じる。また、磁性触媒３３が電極用磁性担体３１に磁着して脱落し難い。なお、この場合、触媒作用を発揮していない磁性触媒３３であっても、その磁気作用を有効に利用することができる。
【００３０】
電極用磁性担体３１としては、鉄、コバルト、ニッケル、鉄−コバルト合金、鉄−ニッケル合金、アルニコ等、一元系金属又は二元系以上の多元系合金を採用することができる。電極用磁性担体３１は、上記磁性触媒３３と同様、電極用磁性担体３１が触媒作用及び磁気作用を併せもつものであることもできる。例えば、電極用磁性担体３１として、Ｐｔ−Ｆｅ合金、Ｐｔ−Ｃｏ合金、Ｐｔ−Ｆｅ−Ｃｏ合金等の触媒作用及び磁気作用を併せもつ多元系合金を採用することができる。粒径が２０〜１００ｎｍの電極用磁性担体３１を採用することが好ましい。
【００３１】
電極用磁性担体３１としては、図９（Ａ）に示すように、強磁性体ではあるが、保磁力が小さく、磁石のように保持力がないためにそれ自体で磁気力を有さないものの他、図９（Ｂ）に示すように、既に弱い磁気力を有するもの、図９（Ｃ）に示すように、既に強い磁気力を有するものを採用することができる。また、既に磁気力を有するものをさらに磁気化することもできる。
【００３２】
図８（Ａ）〜（Ｃ）及び図９（Ａ）〜（Ｃ）に示すように、磁性触媒３３は導電性磁性体３２によって電極用磁性担体３１の外周面に担持されていることができる。厚みが数ｎｍの導電性磁性体３２を採用することが好ましい。例えば、アーク放電によってカーボンと電極用磁性担体３１を構成する磁性体の金属とを同時に高温化して飛散させ、それらが凝固する過程で金属がカーボンに内包されたカーボンナノカプセルを析出する。そして、そのカーボンナノカプセルへ磁性触媒３３を担持する。こうして、磁性触媒３３を導電性磁性体３２によって外周面に担持した電極用磁性担持触媒３０が得られる。
【００３３】
電極用磁性担持触媒３０を磁力体とした膜電極接合体は以下のように製造され得る。まず、電極用磁性担体３１、導電性磁性体３２、電極用磁性担持触媒３０等を用意する。そして、基材に少なくとも電極用磁性担持触媒３０及び電解質溶液を混合したペーストを塗布した後、乾燥させてカソード極を製造する。また、基材に少なくとも触媒及び電解質溶液を混合したペーストを塗布した後、乾燥させてアノード極を製造する。既に磁気力を有する電極用磁性担体３０を用いる場合には、こうして得られるカソード極は既に十分な磁気力を有する。この後、少なくともカソード極を磁場におくことにより、磁性触媒３３や電極用磁性担体３１を磁化し、カソード極を得ることもできる。得られたカソード極、アノード極及び電解質層を接合する。こうして膜電極接合体を得る。
【００３４】
また、この膜電極接合体は以下のようにも製造され得る。まず、上記のように、カソード極を構成した後、カソード極、アノード極及び電解質層を接合し、膜電極接合体を得る。そして、この膜電極接合体を磁場におくことにより、磁性触媒３３や電極用磁性担体３１を磁化し、膜電極接合体を得ることができる。
【００３５】
磁力体は、電解質層側で強い磁気力を奏するように構成されていることが好ましい。仮に非電解質層側での磁気力が強い場合には、未反応の燃料やプロトンの伝導とは無関係な自由水が電解質層側からカソード極側に移動しやすい。また、仮に非電解質層側での磁気力が強い場合には、水素と酸素との反応による生成水もカソード極内に留まり易い。これらのため、燃料や自由水や生成水が邪魔になって酸素がカソード極に供給され難くなると考えられる。また、非電解質層側の磁気力が強い場合には、空気はカソード極の表面側に留まり易い。このため、出力向上を必ずしも実現し得ないと思われる。
【００３６】
この点、磁力体が電解質層側で強い磁気力を奏するように構成されている場合には、未反応の燃料や自由水が電解質層側からカソード極に移動し難くなっている。また、カソード極の電解質層側での磁気力が強いため、生成水は速やかにカソード極の電解質層側から移動する。これらのため、燃料や自由水や生成水が邪魔になり難く、酸素がカソード極に供給され易くなる。また、電解質層側の磁気力が強いため、空気はカソード極の表面側に留まらず、電解質層側の奥深くまで移動し易い。このため、出力向上をより実現できると思われる。
【００３７】
図９（Ａ）に示すように、強磁性体ではあるが、それ自体で磁気力を有さない電極用磁性担体３１を用いる場合、図８（Ａ）に示すように、各磁性触媒３３のＳ極同士及びＮ極同士は整列せず、互い違いでＳ極とＮ極とが整列することにより、極めて弱い磁気力が生じる。
【００３８】
図９（Ｂ）に示すように、弱い磁気力を有する電極用磁性担体３１を用いる場合、図８（Ｂ）に示すように、電極用磁性担体３１及び各磁性触媒３３のＳ極及びＮ極が整列して弱い磁気力を生じる。
【００３９】
図９（Ｃ）に示すように、強い磁気力を有する電極用磁性担体３１を用いる場合、図８（Ｃ）に示すように、電極用磁性担体３１のＮ極に各磁性触媒３３のＳ極が配向し、電極用磁性担体３１のＳ極に各磁性触媒３３のＮ極が配向し、電極用磁性担体３１及び各磁性触媒３３のＳ極及びＮ極が整列してより強い磁気力を生じる。また、電極用磁性担体３１の磁気化により各磁性触媒３３の磁化を継続することができる。
【００４０】
磁性触媒３３によってカソード極に磁気力の勾配をつける場合、磁気力の異なる磁性触媒３３を用いることができる。磁気力のない触媒は最も非電解質層側に設けられ得る。磁気力の強い磁性触媒３３としては、上記Ｐｔ−Ｆｅ合金、Ｐｔ−Ｃｏ合金等を採用することができる。磁気力の弱い磁性触媒３３としては、これらＰｔ−Ｆｅ合金、Ｐｔ−Ｃｏ合金等の劣悪品を採用することができる。また、磁性触媒３３によってカソード極に磁気力の勾配をつける場合、磁性触媒の密度を変えることも可能である。
【００４１】
電極用磁性担持触媒３０によってカソード極に磁気力の勾配をつける場合、磁気力の異なる電極用磁性担持触媒３０を用いることができる。磁気力のない電極用磁性担持触媒３０は最も非電解質層側に設けられ得る。また、電極用磁性担持触媒３０によってカソード極に磁気力の勾配をつける場合、電極用磁性担持触媒３０の密度を変えることも可能である。
【００４２】
電解質層側で強い磁気力を奏する膜電極接合体は以下のように製造され得る。まず、電極用磁性担体３１、導電性磁性体３２、電極用磁性担持触媒３０等を用意する。そして、基材に少なくとも電極用磁性担持触媒３０及び電解質溶液を混合したペーストを塗布して磁場に入れた後、乾燥させてカソード極を製造する。この際、既に磁気力を有する電極用磁性担持触媒３０を用い、電解質層側に強い磁気力を有する電極用磁性担持触媒３０、中間に弱い磁気力を有する電極用磁性担持触媒３０、空気拡散層側に磁気力を有さない電極用磁性担持触媒３０を順次多層に形成する。また、磁気力のない電極用磁性担持触媒３０を用い、電解質層側が強い磁気力を有し、非電解質層側が弱い磁気力を有するように磁場を与えることもできる。また、基材に少なくとも触媒及び電解質溶液を混合したペーストを塗布した後、乾燥させてアノード極を製造する。得られたカソード極、アノード極及び電解質層を接合する。こうして膜電極接合体を得る。
【００４３】
本発明の膜電極接合体を燃料水溶液供給手段、空気供給手段等とともに組み付けることにより、本発明の直接型燃料電池システムとなる。すなわち、本発明の直接型燃料電池システムは、上記膜電極接合体と、前記アノード極に燃料水溶液を供給する燃料水溶液供給手段と、前記カソード極に空気を供給する空気供給手段とを備えたことを特徴とする。
【００４４】
燃料水溶液供給手段はアノード極に燃料を水とともに供給するものである。燃料カートリッジ、セパレータの燃料水溶液室等を燃料水溶液供給手段とすることができる。空気供給手段は、カソード極に空気を供給するものである。ブロア、セパレータの空気室等を空気供給手段とすることができる。本発明の直接型燃料電池システムは出力がより確実に向上する。
【発明を実施するための最良の形態】
【００４５】
以下、本発明を具体化した実施例を図面を参照しつつ説明する。実施例では、直接アルコール型燃料電池として、燃料としてのアルコールにメタノールを用いた直接メタノール型燃料電池（ＤＭＦＣ）のシステムを形成した。
【００４６】
このＤＭＦＣシステムでは、図１０に示す複数のセル１が用いられている。各セル１は膜電極接合体（ＭＥＡ）１０と一対のセパレータ２０とを備えている。
【００４７】
膜電極接合体１０は、ナフィオン１１７のイオン交換膜からなる電解質層１１と、この電解質層１１の一面に一体に接合されたアノード極１２と、電解質層１１の他面に一体に接合されたカソード極１３とを有している。
【００４８】
各セパレータ２０は、一面側にアノード極１２にメタノール水溶液を供給するためのメタノール水溶液室２１が形成され、他面側にカソード極１３に空気を供給するための空気室２２が形成されたものである。
【００４９】
各セル１は、アノード極１２側にメタノール水溶液室２１が対面し、カソード極１３側に空気室２２が対面するように膜電極接合体１０と一対のセパレータ２０とが積層されたものである。そして、膜電極接合体１０とセパレータ２０とを順次積層することによりスタックが構成される。また、アノード極１２側とカソード極１３側とで共通する上記セパレータ２０を採用している。なお、スタックの両端のセパレータ２０にはメタノール水溶液室２１又は空気室２２だけが形成されている。
【００５０】
スタックには、各セル１のメタノール水溶液室２１に図示しないバルブを介して連通するメタノールカートリッジ２と、各セル１の空気室２２に連通するブロア３とが接続されている。メタノールカートリッジ２及びセパレータ２０のメタノール水溶液室２１がアノード極１２にメタノールを供給するメタノール水溶液供給手段である。また、ブロア３及びセパレータ２０の空気室２２がカソード極１３に空気を供給する空気供給手段である。
【００５１】
実施例のＤＭＦＣシステムの特徴的な構成として、カソード極１３には、図１１及び図１２に示すように、無数の電極用磁性担持触媒３０が磁力体として担持されている。各電極用磁性担持触媒３０は、電極用磁性担体３１と、電極用磁性担体３１の外周面にカーボン３２を介して担持された磁性触媒３３とからなる。
【００５２】
電極用磁性担体３１は、平均粒径が５０ｎｍ、Ｐｔ／Ｆｅ＝５０／５０（ａｔ％）のＰｔ−Ｆｅ合金を熱処理し、水で急冷したｆｃｔ構造を主相とするＰｔ−Ｆｅ合金である。また、磁性触媒３３は、平均粒径が５ｎｍ、Ｐｔ／Ｆｅ＝５０／５０（ａｔ％）のＰｔ−Ｆｅ合金を熱処理し、水で急冷したｆｃｔ構造を主相とするＰｔ−Ｆｅ合金である。
【００５３】
各電極用磁性担持触媒３０は各磁性触媒３３及び／又は電極用磁性担体３１が磁化されている。電極用磁性担持触媒３０は、磁気力が電解質層１１側で強くなっている。
【００５４】
（評価１）
このＤＭＦＣシステムにおいて、カソード極１３近傍における室温での磁気力をシミュレーションする。磁気力はＦ＝Ｘ／２μ0×∇（Ｂ）2によって計算される。μ0は４π×１０-7（Ｈ／ｍ）、Ｘは体積磁化率（酸素は１．９３×１０-6、メタノールは−０．５２８×１０-6、水は−９．０５×１０-6）である。このため、酸素のＸ／２μ0は０．７７、メタノールのＸ／２μ0は−２．１０、水のＸ／２μ0は−３．６０である。結果を図１３に示す。なお、この結果は、図中に示すように、電極用磁性担持触媒３０がカソード極１３で列を作っていると仮定し、列と列との中間位置における磁気力を計算したものである。
【００５５】
図１３より、この膜電極接合体１０のカソード極１３には、メタノールを電解質層１１との界面から電解質層１１内に排除する磁気力と、自由水を電解質層１１との界面から電解質層１１内に排除する磁気力と、その界面から生成水を非電解質層側に排出するとともに、非電解質層側から酸素をその界面に吸引する磁気力とが作用していることがわかる。特に、反磁性体であるメタノールは、電極用磁性担持触媒３０を担持したカソード極により、電解質膜１１−カソード極１３の境界付近にて強力な反発力を受けていることがわかる。その反発力は、電極用磁性担持触媒３０と電極用磁性担持触媒３０との空隙部分の最も弱いところでも、メタノール１ｍ3が重力から受ける約８０００Ｎに対して１０倍以上の１０5Ｎ／ｍ3の磁気的な排斥力であり、メタノールがカソード極１３へ侵入することを防止する。
【００５６】
すなわち、この膜電極接合体１０では、図１２にも示すように、カソード極１３の電解質層１１側で磁気力が強いため、メタノール及び自由水が電解質層１１側からカソード極１３に移動し難くなっている。また、この膜電極接合体１０では、カソード極１３の電解質層１１側での磁気力が強いため、生成水は速やかにカソード極１３の電解質層１１側から非電解質層側に移動する。これらのため、メタノールや自由水や生成水が邪魔になり難く、酸素がカソード極１３に供給され易いのである。また、この膜電極接合体１０では、電解質層１１側の磁気力が強いため、空気はカソード極１３の表面側に留まらず、奥深くまで移動し易いのである。
【００５７】
したがって、この膜電極接合体１０によれば、ＤＭＦＣシステムの出力をより確実に向上できることがわかる。
【００５８】
（評価２）
また、磁気力の勾配のない電極用磁性担持触媒３０を磁力体とした膜電極接合体１０において、各電極用磁性担持触媒３３近傍におけるメタノールへ作用する室温での磁気力をシミュレーションする。この結果を図１４の実線で示す。
【００５９】
図１４より、電極用磁性担体触媒３０がメタノールに大きな排斥力を作用していることがわかる。特に、磁性触媒３３の近傍では、さらに強力な磁気的な排斥力を作用していることがわかる。この排斥力は、重力の１０００倍に相当する約１０7Ｎ／ｍ3である。このため、メタノールは、磁性触媒３３へ近づくことが難しく、反応しづらいことがわかる。
【００６０】
（評価３）
カソード極１３に図５の磁化特性を有する電極用磁性担持触媒３０をカーボンに担持した実施例１の膜電極接合体１０と、カソード極１３に同じ磁化特性を有する電極用磁性担持触媒３０を図９の電極用磁性担体３１に担持した実施例２の膜電極接合体１０と、カソード極１３に磁力体を担持していない比較例の膜電極接合体１０とを用意する。これら実施例１、２及び比較例の膜電極接合体１０の他の構成は上記の膜電極接合体１０と同様である。
【００６１】
実施例１、２及び比較例の膜電極接合体１０について、室温におけるメタノールの濃度（Ｍｏｌ）とメタノールの透過レイト（ｍＭｏｌ／ｃｍ2・ｈ）との関係を求めた。電流密度を０ｍＡ／ｃｍ2とした場合の結果を図１５に示し、電流密度を１００ｍＡ／ｃｍ2とした場合の結果を図１６に示す。
【００６２】
図１５及び図１６より、メタノールの透過量は、膜電極接合体の電流密度（負荷）が大きくなる程、多くなる傾向があることがわかる。しかし、実施例１、２の膜電極接合体１０は、比較例の膜電極接合体と比べ、電流密度が大きくなっても、磁気力によってメタノールの透過量を抑えていることがわかる。
【００６３】
（評価４）
実施例２及び比較例の膜電極接合体について、電流密度（ｍＡ／ｃｍ2）と電圧（Ｖ）との関係を求めた。結果を図１７に示す。
【００６４】
図１７より、実施例２の膜電極接合体では、磁気力によってメタノールがカソード極１３から排除され、酸素の活性化過電圧が低減することにより、その分電位が上昇していることがわかる。このため、実施例２の膜電極接合体は、比較例の膜電極接合体に比して、同じ電流密度でも電圧が向上し、性能が上がることが理解される。
【００６５】
（評価５）
実施例２及び比較例の膜電極接合体について、電流密度（ｍＡ／ｃｍ2）とカソード電位（Ｖ）との関係を求めた。結果を図１８に示す。
【００６６】
図１８より、実施例２の巻く電極接合体では、カソード極１３の電位が上昇したため、全体においてもＩＶ特性が向上していることがわかる。つまり、実施例２の膜電極接合体は、比較例の膜電極接合体に比して、電位が向上していることが理解される。これは図１７の結果と一致する。この理由として、図１４の結果に示すように、磁気的な排斥力により触媒へメタノールが到達しずらいためと推察される。
【００６７】
（評価６）
実施例１、２及び比較例の膜電極接合体１０について、室温におけるメタノールの濃度（Ｍｏｌ）と燃料利用率（％）との関係を求めた。電流密度は１００ｍＡ／ｃｍ2である。結果を図１９に示す。
【００６８】
図１９より、いずれのメタノール濃度においても、燃料利用率の向上が認められる。特に、８Ｍｏｌの高濃度のメタノール水溶液を用いた場合には、いずれの膜電極接合体も２倍以上の燃料利用率の向上が認められた。しかし、実施例１の膜電極接合体の方が比較例の膜電極接合体より燃料利用率が優れ、実施例２の膜電極接合体の方が実施例１の膜電極接合体より燃料利用率が優れている。
【産業上の利用可能性】
【００６９】
本発明は電気自動車等の移動用電源、あるいは据え置き用電源に利用可能である。
【図面の簡単な説明】
【００７０】
【図１】磁性触媒の構成並びに酸素及び水への磁気力を示す概念図である。
【図２】ｆｃｔ構造のＰｔ合金の模式構造図である。
【図３】ｆｃｃ構造のＰｔ合金の模式構造図である。
【図４】Ｐｔ−Ｆｅ合金の状態図である。
【図５】ｆｃｔ構造を主相とするＰｔ−Ｆｅ合金の磁化曲線図である。
【図６】Ｐｔ−Ｃｏ合金の状態図である。
【図７】分散された複数の磁性触媒の構成を示す概念図である。
【図８】電極用磁性担持触媒の構成を示す概念図である。
【図９】電極用磁性担体等の構成を示す概念図である。
【図１０】実施例のＤＭＦＣシステムに係り、セルの要部模式断面図である。
【図１１】実施例の膜電極接合体の要部拡大模式図である。
【図１２】実施例の膜電極接合体の要部拡大模式図である。
【図１３】カソード極近傍の磁気力を示すグラフである。
【図１４】実施例のＤＭＦＣシステムにおいて、メタノールの排斥力を示すグラフである。
【図１５】実施例１、２及び比較例の膜電極接合体において、電流密度を０ｍＡ／ｃｍ2とした場合におけるメタノールの濃度とメタノールの透過レイトとの関係を示すグラフである。
【図１６】実施例１、２及び比較例の膜電極接合体において、電流密度を１００ｍＡ／ｃｍ2とした場合におけるメタノールの濃度とメタノールの透過レイトとの関係を示すグラフである。
【図１７】実施例２及び比較例の膜電極接合体において、電流密度と電圧との関係を示すグラフである。
【図１８】実施例２及び比較例の膜電極接合体において、電流密度とカソード電位との関係を示すグラフである。
【図１９】実施例１、２及び比較例の膜電極接合体において、メタノールの濃度と燃料利用率との関係を示すグラフである。
【符号の説明】
【００７１】
１１…電解質層
１３…カソード極
１２…アノード極
１０…膜電極接合体
３０…磁力体（３３…磁性触媒、３１…電極用磁性担体、３２…カーボン（導電性磁性体）、３０…電極用磁性担持触媒）
２、２１…メタノール水溶液供給手段（２…メタノールカートリッジ、２１…メタノール水溶液室）
３、２２…空気供給手段（３…ブロア、２１…空気室）
【図１】
2005346929.tif 000003
【図２】
2005346929.tif 000004
【図３】
2005346929.tif 000005
【図４】
2005346929.tif 000006
【図５】
2005346929.tif 000007
【図６】
2005346929.tif 000008
【図７】
2005346929.tif 000009
【図８】
2005346929.tif 000010
【図９】
2005346929.tif 000011
【図１０】
2005346929.tif 000012
【図１１】
2005346929.tif 000013
【図１２】
2005346929.tif 000014
【図１３】
2005346929.tif 000015
【図１４】
2005346929.tif 000016
【図１５】
2005346929.tif 000017
【図１６】
2005346929.tif 000018
【図１７】
2005346929.tif 000019
【図１８】
2005346929.tif 000020
【図１９】
2005346929.tif 000021